(57)【要約】【課題】成形性、抗菌性および耐衝撃性に優れる塩化ビニル樹脂組成物および成形体を提供すること。【解決手段】本発明の塩化ビニル樹脂組成物は、主材としてのポリ塩化ビニル系樹脂と、補強剤と、安定剤と、滑材と、無機担持体に銀を担持させた複数の粒子を含む抗菌剤と、を含み、前記粒子の平均粒径は、３μｍ以下であることを特徴とする。また、前記抗菌剤の含有量は、前記ポリ塩化ビニル系樹脂１００重量部に対して、０．１重量部以上２．０重量部以下である。【選択図】図１
2019178301.tif 000002
【特許請求の範囲】
【請求項１】
主材としてのポリ塩化ビニル系樹脂と、
補強剤と、
安定剤と、
滑材と、
無機担持体に銀を担持させた複数の粒子を含む抗菌剤と、を含み、
前記粒子の平均粒径は、３μｍ以下であることを特徴とする塩化ビニル樹脂組成物。
【請求項２】
前記抗菌剤の含有量は、前記ポリ塩化ビニル系樹脂１００重量部に対して、０．１重量部以上２．０重量部以下である請求項１に記載の塩化ビニル樹脂組成物。
【請求項３】
前記無機担持体は、ガラス、ゼオライト、リン酸ジルコニウムからなる群から選択される材料である請求項１または２に記載の塩化ビニル樹脂組成物。
【請求項４】
前記補強剤は、アクリル系ポリマーを含む請求項１ないし３のいずれか１項に記載の塩化ビニル樹脂組成物。
【請求項５】
前記安定剤は、ジメチルスズ系化合物、ジブチルスズ系化合物およびジオクチルスズ系化合物のうちの少なくとも１つであるである請求項１ないし４のいずれか１項に記載の塩化ビニル樹脂組成物。
【請求項６】
前記滑材は、ステアリン酸を含む請求項１ないし５のいずれか１項に記載の塩化ビニル樹脂組成物。
【請求項７】
請求項１ないし６のいずれか１項に記載の塩化ビニル樹脂組成物を用いて成形されたことを特徴とする成形体。
【発明の詳細な説明】
【技術分野】
【０００１】
本発明は、塩化ビニル樹脂組成物および成形体に関する。
【背景技術】
【０００２】
例えば、自動車、オートバイ、鉄道等の車両の各種部材、航空機、住宅等の内装材や、医療機器、ＯＡ機器等のカバー部材には、硬質塩化ビニル樹脂組成物が用いられている。硬質塩化ビニル樹脂組成物は、加工性、耐衝撃性、耐薬品性および耐熱性等に優れ、上記内装材や上記カバー部材に用いられている。
【０００３】
これらのうち、特に、医療機器等では、抗菌性が要求されており、抗菌剤が含有される硬質塩化ビニル樹脂組成物が用いられている（例えば、特許文献１参照）。特許文献２には、塩化ビニル樹脂と、無機系抗菌剤とを含む樹脂組成物が開示されている。
【０００４】
しかしながら、従来では、抗菌剤の種類、粒径に関して十分な研究がなされておらず、抗菌剤の種類によっては、成形時（押し出し成形時）に、塩化ビニル樹脂の熱分解を誘発してしまい、成形性が低下する。また、抗菌剤の粒径によっては、成形体の耐衝撃性が低下してしまう。すなわち、抗菌剤の粒子の平均粒径を大きくするにつれて、抗菌作用は高くなる傾向を示すが、耐衝撃性が低下する傾向を示す。これは、平均粒径が大きくなるに連れて、その部分に応力が集中し易くなるためである。さらに、平均粒径が大きくなるに連れて、含有量の上限値が低下する傾向を示す。すなわち、平均粒径が大きくなるに連れて、十分な強度を確保するために、抗菌剤の含有量を減らす必要が生じる。
【０００５】
このように、従来では、成形性、抗菌性および耐衝撃性に優れる塩化ビニル樹脂組成物を得るのが困難であった。
【先行技術文献】
【特許文献】
【０００６】
【特許文献１】特許６１１５００２号公報
【特許文献２】特開２０１７−１３２９１６号公報
【発明の概要】
【発明が解決しようとする課題】
【０００７】
本発明の目的は、審美性、抗菌性および耐衝撃性に優れる塩化ビニル樹脂組成物および成形体を提供することにある。
【課題を解決するための手段】
【０００８】
このような目的は、下記（１）〜（７）の本発明により達成される。
（１）  主材としてのポリ塩化ビニル系樹脂と、
補強剤と、
安定剤と、
滑材と、
無機担持体に銀を担持させた複数の粒子を含む抗菌剤と、を含み、
前記粒子の平均粒径は、３μｍ以下であることを特徴とする塩化ビニル樹脂組成物。
【０００９】
（２）  前記抗菌剤の含有量は、前記ポリ塩化ビニル系樹脂１００重量部に対して、０．１重量部以上２．０重量部以下である上記（１）に記載の塩化ビニル樹脂組成物。
【００１０】
（３）  前記無機担持体は、ガラス、ゼオライト、リン酸ジルコニウムからなる群から選択される材料である上記（１）または（２）に記載の塩化ビニル樹脂組成物。
【００１１】
（４）  前記補強剤は、アクリル系ポリマーを含む上記（１）ないし（３）のいずれかに記載の塩化ビニル樹脂組成物。
【００１２】
（５）  前記安定剤は、ジメチルスズ系化合物、ジブチルスズ系化合物およびジオクチルスズ系化合物のうちの少なくとも１つであるである上記（１）ないし（４）のいずれかに記載の塩化ビニル樹脂組成物。
【００１３】
（６）  前記滑材は、ステアリン酸を含む上記（１）ないし（５）のいずれかに記載の塩化ビニル樹脂組成物。
【００１４】
（７）  上記（１）ないし（６）のいずれかに記載の塩化ビニル樹脂組成物を用いて成形されたことを特徴とする成形体。
【発明の効果】
【００１５】
本発明によれば、審美性、抗菌性および耐衝撃性に優れる塩化ビニル樹脂組成物および成形体を提供することができる。
【図面の簡単な説明】
【００１６】
【図１】本発明の塩化ビニル樹脂組成物からなるシート材（成形体）の断面図である。
【図２】図１に示すシート材を製造する製造装置の側面図である。
【発明を実施するための形態】
【００１７】
以下、本発明の塩化ビニル樹脂組成物および成形体を添付図面に示す好適な実施形態に基づいて詳細に説明する。
【００１８】
まず、本発明の塩化ビニル樹脂組成物および成形体を説明するのに先立って、塩化ビニル樹脂組成物をシート材１（成形体）に成形するのに用いる製造装置１０について説明する。
【００１９】
図１は、本発明の塩化ビニル樹脂組成物からなるシート材（成形体）の断面図である。図２は、図１に示すシート材を製造する製造装置の側面図である。
【００２０】
なお、図１では、上側を「上方」または「上」と言い、下側を「下方」または「下」とも言う。また、本明細書で参照する図面では、一部を誇張して図示しており、実際の寸法とは大きく異なる。
【００２１】
本発明の塩化ビニル樹脂組成物は、主材としてのポリ塩化ビニルと、補強剤としてのアクリル系ポリマーと、安定剤としてのジメチルスズと、滑材としての酸化ポリエチレンと、を含むものである。この塩化ビニル樹脂組成物を用いて製造装置１０により成形することにより、図１に示すシート材１（成形体）が得られる。
【００２２】
この製造装置１０は、図２に示すように、供給部１００と、押出機２００と、成形部３００と、冷却部４００と、切断部５００とを有している。
【００２３】
供給部１００は、塩化ビニル樹脂組成物が貯留されており、貯留された塩化ビニル樹脂組成物を押出機２００に供給するものである。供給部１００では、塩化ビニル樹脂組成物が混合された状態で貯留されている。
【００２４】
押出機２００は、供給部１００から供給された塩化ビニル樹脂組成物を押出法によりシートとして押し出すものである。押出機２００は、塩化ビニル樹脂組成物が通過する流路と、流路内に設けられたスクリューとを有している。スクリューが回転することにより、塩化ビニル樹脂組成物がシートとして押し出される。
【００２５】
成形部３００は、３つのローラー３０１、３０２、３０３を有している。各ローラー３０１〜３０３は、鉛直方向に並んで配置されており、互いに独立して回転するよう構成されている。これらローラー３０１〜３０３には、押し出されたシート材が掛け回され、ローラー３０１〜３０３の間でシート材がそれぞれ挟持されて成形される。
【００２６】
冷却部４００は、複数の冷却ローラー４０１を有している。各冷却ローラー４０１が成形されたシートの一方の面と当接し、該シートを冷却する。
【００２７】
切断部５００は、刃部５０１を有し、該刃部５０１によってシートを所定の長さに切断するものである。
【００２８】
このような製造装置１０では、供給部１００から供給された塩化ビニル樹脂組成物が押出機２００によって連続的にシート材が押し出され、成形部３００によって、表面が平坦化されて所定の厚さに成形される。そして、冷却部４００と当接して冷却され、切断部５００によって所定の長さに切断されて塩化ビニル樹脂組成物からなるシート材１が得られる。
【００２９】
なお、本明細書中では、切断されたシートをシート材１として説明するが、シートを切断するのを省略し、シートをロール状に巻回したものをシート材１としてもよい。
【００３０】
また、製造装置１０では、ローラー３０１、３０２、３０３に冷却機能を付与し、成形部３００を冷却部として機能させてもよい。
【００３１】
以上のような製造装置１０によって、塩化ビニル樹脂組成物をシート材１（本発明の成形体）に成形することができる。
【００３２】
以下、本発明の塩化ビニル樹脂組成物および成形体について説明する。
本発明の塩化ビニル樹脂組成物は、主材としてのポリ塩化ビニル系樹脂と、補強剤と、安定剤と、滑材と、無機担持体に銀を担持させた複数の粒子を含む抗菌剤と、を含み、粒子の平均粒径は、３μｍ以下であることを特徴とする。
【００３３】
抗菌剤の粒子の平均粒径を３μｍ以下とすることにより、成形体（シート材１）に衝撃が加わった際に、当該粒子に応力が集中するのを緩和することができるとともに、抗菌剤の含有量を十分に高めることができる。これにより、十分な強度と高い抗菌性とを両立することができる。
【００３４】
抗菌剤の粒子の平均粒径が３μｍよりも大きかった場合、成形体（シート材１）に衝撃が加わった際に、当該粒子に応力が集中し易くなり、耐衝撃性が低下する。さらに、抗菌剤の含有量を低くする必要があり、十分な抗菌性が得られない。
【００３５】
なお、抗菌剤が、無機担持体に銀を担持させた複数の粒子を含むものであるため、無機担持体の粒径を調節することにより、抗菌剤の粒径を容易に調節することができる。
【００３６】
また、抗菌剤が、無機担持体に銀を担持させた複数の粒子を含むものであるため、成形時に塩化ビニル系樹脂が熱分解によって炭化してしまうのを防止することができる。よって、外観が悪化するのを防止することができ、審美性に優れる。
【００３７】
以上より、本発明の塩化ビニル樹脂組成物は、審美性、抗菌性および耐衝撃性に優れる。
【００３８】
また、前述したように、シート材１（本発明の成形体）は、本発明の塩化ビニル樹脂組成物を用いて成形されたものである。これにより、上記効果を発揮することができるシート材１（本発明の成形体）を得ることができる。このようなシート材１（本発明の成形体）は、例えば、自動車、オートバイ、鉄道等の車両の各種部材、航空機、住宅等の内装材や、医療機器、ＯＡ機器等のカバー部材や部品として用いることができるが、例えば、医療機器等、抗菌性が要求される現場で用いられるものであるのが好ましい。
【００３９】
以下、本発明の塩化ビニル樹脂組成物の構成材料について詳細に説明する。
＜主材＞
塩化ビニル樹脂組成物は、主材として、ポリ塩化ビニル系樹脂を含んでいる。
【００４０】
塩化ビニル系樹脂としては、塩化ビニルの単独重合体や、塩化ビニルと共重合可能なビニル系単量体との共重合体、塩化ビニルと各種重合体またはポリ塩化ビニルとビニル系単量体とのグラフト重合体、後塩素化塩化ビニル重合体が挙げられ、これらのうちの１種または２種以上を組み合わせて用いることができるが、単独重合体を用いるのが一般的である。
【００４１】
また、塩化ビニル系樹脂は、平均重合度が６００〜１０００のものであるのが好ましい。平均重合度が高すぎた場合、可塑剤を添加しないと加工性が悪く、そのために可塑剤を多量に添加すると柔軟温度の低下をもたらす。一方、平均重合度が低くすぎた場合、成形されたシート材１の耐熱性が低下する傾向を示す。
【００４２】
＜補強剤＞
本発明の塩化ビニル樹脂組成物は、強度を高める補強剤として、塩化ビニル系樹脂よりも硬質な樹脂材料を含んでいる。この樹脂材料としては、特に限定されず、例えば、アクリル系ポリマー、ＭＢＳ系（メチルメタクリレート・ブタジエン・スチレン）、塩素化ポリエチレン等が挙げられる。
【００４３】
これらの中でも、補強剤は、アクリル系ポリマーであるのが好ましい。これにより、シート材１の強度を十分に高めることができる。
【００４４】
アクリル系ポリマーとしては、メチルアクリレート、エチルアクリレート、ブチルアクリレート、オクチルアクリレート等のアクリレートを主体として、これらのモノマーと２−クロロエチルビニルエーテル、メチルビニルケトン、アクリル酸、アクリロニトリル、ブタジエン等との共重合体であり、例えば、鐘淵化学社製「カネエースＦＭ」、呉羽化学社製「クレハＫＭ−３３４」等が挙げられる。このようなアクリル系ポリマーを含むことにより、耐久性を高めることができる。
【００４５】
前記補強剤の含有量は、ポリ塩化ビニル系樹脂１００重量部に対して、１０．０重量部以上、２５．０重量部以下であるのが好ましく、１２．０重量部以上、２３．０重量部以下であるのがより好ましい。これにより、塩化ビニル樹脂組成物の耐久性を確実に高めることができる。
【００４６】
なお、本発明の塩化ビニル樹脂組成物では、補強剤として、上記で挙げたアクリル系ポリマー以外のものを含んでいてもよい。
【００４７】
＜安定剤＞
本発明の塩化ビニル樹脂組成物は、安定剤を含んでいる。この安定剤としては、特に限定されず、例えば、エポキシ化大豆油等のエポキシ化合物類、ラウリン酸マグネシウム、リシノール酸カルシウム、ラウリン酸バリウム、リシノール酸バリウム、ステアリン酸バリウム、オクチル酸亜鉛、ラウリン酸亜鉛、リシノール酸亜鉛、ステアリン酸亜鉛等の金属を含む有機酸化合物等の金属石鹸化合物、ステアリン酸バリウム−亜鉛、ラウリン酸バリウム−亜鉛、リシノール酸バリウム−亜鉛、オクチル酸バリウム−亜鉛、ステアリン酸カルシウム−亜鉛、ラウリン酸カルシウム−亜鉛、リシノール酸カルシウム−亜鉛、オクチル酸カルシウム−亜鉛等の複合金属を含む有機酸化合物等の金属石鹸化合物、ジメチルスズ系化合物、ジブチルスズ系化合物、ジオクチルスズ系化合物等が挙げられる。これらの中でも、ジメチルスズ系化合物、ジブチルスズ系化合物、ジオクチルスズ系化合物のうちの少なくとも１つであるのが好ましい。これにより、安定剤としての効果をより顕著に発揮することができる。
【００４８】
安定剤の含有量は、ポリ塩化ビニル系樹脂１００重量部に対して、１．０重量部以上、５．０重量部以下であるのが好ましく、２．０重量部以上、４．０重量部以下であるのがより好ましい。これにより、安定剤としての効果を確実に発揮することができる。
【００４９】
＜滑材＞
塩化ビニル樹脂組成物は、滑材を含んでいる。これにより、塩化ビニル樹脂組成物を押出成形する際、ローラー３０１〜３０３から塩化ビニル樹脂組成物が離れるとき、ローラー３０１〜３０３に塩化ビニル樹脂組成物の成分や、その他の汚れが付着してしまうのを防止することができる。
【００５０】
滑材としては、特に限定されず、例えば、酸化ポリエチレン、脂肪族モノカルボン酸、脂肪族モノカルボン酸の金属塩、エチレン酢酸ビニル重合体、メタクリル酸アルキル−アクリル酸アルキル共重合体等が挙げられる。
【００５１】
酸化ポリエチレンは、低分子量のものであるのが好ましい。このような低分子量の酸化ポリエチレンは、例えば、ポリエチレンを熱分解して分子量を低下させることにより得られる。
【００５２】
また、上記低分子量の酸化ポリエチレンの重量平均分子量は、５００以上、１００００以下であるのが好ましく、１０００以上、５０００以下であるのがより好ましい。これにより、長期の連続成形加工において成形安定性の向上を図ることができる。
【００５３】
また、上記酸化ポリエチレンの酸価は、０．５（ＫＯＨｍｇ／ｇ）以上、６０（ＫＯＨｍｇ／ｇ）以下であるのが好ましく、１０（ＫＯＨｍｇ／ｇ）以上、４０（ＫＯＨｍｇ／ｇ）以下であるのがより好ましい。酸価は、ＪＩＳ  Ｋ  ３５０４に準拠した方法により測定することができる。具体的には、ワックス類１ｇ中に含有する遊離脂肪酸を中和するのに要する水酸化カリウムのミリグラム数として測定される。酸価が上記範囲内にあると、塩化ビニル系樹脂との相溶性が良く、長期の連続成形加工においてさらなる成形安定性の向上を図ることができる。
【００５４】
また、上記酸化ポリエチレンの滴点は、９０℃以上、１４０℃以下であるのが好ましく、９０℃以上、１２０℃以下であるのがより好ましい。滴点は、ＡＳＴＭ  Ｄ１２７に準拠した方法により測定することができる。具体的には、金属ニップルを用いて、溶融したワックスが金属ニップルから最初に滴下するときの温度として測定される。滴点が上記範囲内にあると、熱安定性に優れ、長期の連続成形加工においてさらなる成形安定性の向上を図ることができる。
【００５５】
また、上記酸化ポリエチレンの密度は、０．９０ｇ／ｃｍ３以上、１．００ｇ／ｃｍ３以下であるのが好ましく、０．９０ｇ／ｃｍ３以上、０．９５ｇ／ｃｍ３以下であるのがより好ましい。密度は、例えばＡＳＴＭ  Ｄ１５０５に準拠した浮遊法にて、２０℃における密度測定により算出することができる。密度が上記範囲内にあると、熱安定性に優れ、長期の連続成形加工においてさらなる成形安定性の向上を図ることができる。
【００５６】
酸化ポリエチレンの含有量は、ポリ塩化ビニル系樹脂１００重量部に対して、０．０１重量部以上、２．００重量部以下であるのが好ましく、０．１重量部以上、１．５０重量部以下であるのがより好ましい。これにより、上記効果を確実に発揮することができる。
【００５７】
このような酸化ポリエチレンを配合することにより、塩化ビニル樹脂組成物を押出成型する際、ローラー３０１〜３０３から塩化ビニル樹脂組成物が離れるとき、ローラー３０１〜３０３に塩化ビニル樹脂組成物の成分が付着してしまうのを防止することができる。
【００５８】
脂肪族モノカルボン酸としては、炭素数１６以上の飽和脂肪族モノカルボン酸およびヒドロキシカルボン酸が好ましく、例えば、パルミチン酸、ステアリン酸、ベヘン酸、モンタン酸、１２−ヒドロキシステアリン酸等が挙げられる。
【００５９】
これらの中でもステアリン酸であるのが特に好ましい。これにより、塩化ビニル樹脂組成物を押出成形する際の押出性を高めることができるとともに、シート材１の外観が悪化するのを防止することができる。
【００６０】
ステアリン酸の含有量は、ポリ塩化ビニル系樹脂１００重量部に対して、０．１重量部以上、１．０重量部以下であるのが好ましく、０．３重量部以上、０．８重量部以下であるのがより好ましい。これにより、塩化ビニル樹脂組成物を成形する際の押出性をさらに高めることができるとともに、得られたシート材１における外観が悪化するのを確実に防止することができる。
【００６１】
脂肪族モノカルボン酸の金属塩の金属としては、カルシウム、バリウム、マグネシウム、アルミニウム、亜鉛等が挙げられる。
【００６２】
脂肪族モノカルボン酸の金属塩の含有量は、ポリ塩化ビニル系樹脂１００重量部に対して、０．１重量部以上、３．０重量部以下であるのが好ましく、０．３重量部以上、２．５重量部以下であるのがより好ましい。これにより、塩化ビニル樹脂組成物を押出成形する際の押出性を高めることができるとともに、得られたシート材１における外観が悪化するのを防止することができる。
【００６３】
また、塩化ビニル樹脂組成物は、上記以外の滑材として、エチレン酢酸ビニル重合体を含んでいてもよい。エチレン酢酸ビニル重合体の含有量は、ポリ塩化ビニル系樹脂１００重量部に対して、０．２重量部以上、２．０重量部以下であるのが好ましい。
【００６４】
また、塩化ビニル樹脂組成物は、上記以外の滑材として、メタクリル酸アルキル−アクリル酸アルキル共重合体を含んでいてもよい。メタクリル酸アルキル−アクリル酸アルキル共重合体の含有量は、ポリ塩化ビニル系樹脂１００重量部に対して、０．１重量部以上、０．５重量部以下であるのが好ましい。
【００６５】
＜顔料＞
塩化ビニル樹脂組成物は、顔料を含んでいてもよい。この顔料としては、要求される着色に応じて選択されるが、酸化チタン、カーボンブラックの他、アゾ系、ベンズイミダゾロン系、ジアリライド系、キナクリドン系、イソインドリノン系、バット系、フタロシアニン系、ジオキサン系等の有機顔料や、チタンイエロー、黄鉛等の無機顔料が挙げられる。
【００６６】
＜抗菌剤＞
塩化ビニル樹脂組成物は、抗菌剤を含んでいる。これにより、塩化ビニル樹脂組成物は、抗菌作用を有するものとなる。よって、例えば、塩化ビニル樹脂組成物の成形体を医療機器等、抗菌性が要求される現場で用いることができる。
【００６７】
本発明では、抗菌剤は、無機担持体に銀を担持させた複数の粒子を含むものである。
銀は、銀原子が含まれていればよく、銀の形態は特に限定されず、例えば、金属銀、銀イオン、銀塩（銀錯体を含む）などの形態で含まれる。これらの中でも、銀イオンである、すなわち、イオン交換法によって無機担持体に電気的に担持されたものであるのが好ましい。これにより、安定性に優れ、長期的に抗菌性を発揮することができる。
【００６８】
無機担持体としては、リン酸亜鉛カルシウム、リン酸カルシウム、リン酸ジルコニウム、リン酸アルミニウム、ケイ酸カルシウム、活性炭、活性アルミナ、シリカゲル、各種ゼオライト、各種ガラス材料、ヒドロキシアパタイト、リン酸チタン、チタン酸カリウム、含水酸化ビスマス、含水酸化ジルコニウム、ハイドロタルサイトなどが挙げられる。このような無機担持体を用いることにより、有機系担持体に比べて、安全性、耐熱性、長期安定性に優れる。
【００６９】
これらの中でも、無機担持体は、ガラス（低分子ガラス）、ゼオライト、リン酸ジルコニウムからなる群から選択される材料であるのが好ましい。これにより、抗菌剤は、安定性に優れ、長期的に抗菌性を発揮することができる。
【００７０】
なお、ゼオライトとしては、例えば、チャバサイト、モルデナイト、エリオナイト、クリノプチロライト等の天然ゼオライト、Ａ型ゼオライト、Ｘ型ゼオライト、Ｙ型ゼオライト等の合成ゼオライトが挙げられる。
【００７１】
また、無機担持体は、多孔質体であるのが好ましい。これにより、銀（銀原子）が無機担持体の中に入り込んだ状態とすることができ、さらに長期安定性に優れる。
【００７２】
例えば、亜鉛等を担持体に担持させた亜鉛系抗菌剤等では、押し出し成形時に、塩化ビニル系樹脂が炭化してしまい、押出機２００が目詰まりを起こすことがあり、成形性が低下するが、本発明では、このような銀系の無機抗菌剤を含有することにより、前記目詰まりを防止することができる。よって、成形性に優れる。
【００７３】
なお、抗菌剤としては、銀が担持されたものであればよく、銀以外の成分が担持されていてもよい。銀以外の成分としては、例えば、マグネシウム、カルシウム、アルミニウム等が挙げられる。また、上記銀以外の成分のみが無機粒子に担持された抗菌剤の粒子が含まれていてもよい。
【００７４】
ここで、抗菌剤の粒子の平均粒径を大きくするに連れて、シート材１の耐衝撃性が低下する傾向を示す。これは、平均粒径が大きくなるに連れて、その部分に応力が集中し易くなるためである。さらに、平均粒径が大きくなるに連れて、含有量の上限値が低下する傾向を示す。すなわち、平均粒径が大きくなるに連れて、十分な強度を確保するために、抗菌剤の含有量を減らす必要が生じる。
このように、従来では、十分な強度と高い抗菌性とを両立するのが困難であった。
【００７５】
そこで、本発明者らは、鋭意検討を重ね、抗菌剤の粒子の平均粒径を３μｍ以下とすることにより、十分な強度と高い抗菌性とを両立することができることを見出し、本発明を完成するに至った。
【００７６】
抗菌剤の粒子の平均粒径を３μｍ以下とすることにより、シート材１に衝撃が加わった際に、当該粒子に応力が集中するのを緩和することができるとともに、抗菌剤の含有量を十分に高めることができる。これにより、十分な強度と高い抗菌性とを両立することができる。
【００７７】
なお、本明細書中における平均粒径とは、レーザー方式のパーティクルカウンターや沈降式の粒度分布計を用いて測定された平均値とする。
【００７８】
抗菌剤の粒子の平均粒径が３μｍよりも大きかった場合、シート材１に衝撃が加わった際に、当該粒子に応力が集中し易くなり、耐衝撃性が低下する。さらに、抗菌剤の含有量を低くする必要があり、十分な抗菌性が得られない。
【００７９】
抗菌剤の粒子の平均粒径を３μｍ以下とすれば、本発明の効果を得ることができるが、平均粒径は、２．５μｍ以下であった場合、本発明の効果がより顕著に得られ、２．１μ以下であった場合、本発明の効果がさらに顕著に得られる。
【００８０】
なお、抗菌剤の粒子の平均粒径は、０．１μｍ以上であるのが好ましい。これにより、抗菌性を十分に確保することができるとともに、無機担持体の材料の選定が比較的容易となる。
【００８１】
抗菌剤の粒子の形状、すなわち、無機担持体の形状は、特に限定されず、例えば、球状、鱗片状、針状等が挙げられる。
【００８２】
なお、平均アスペクト比は、例えば、ＳＥＭ観察像から測定された粒子の長手方向の寸法（最大長さ）をＡとし、短手方向の寸法（最大幅または最大厚さ）をＢとしたとき、Ａ／Ｂを算出することにより得られる値である。
【００８３】
抗菌剤の含有量は、ポリ塩化ビニル系樹脂１００重量部に対して、０．１重量部以上２．０重量部以下であるのが好ましく、０．１重量部以上１．０重量部以下であるのがより好ましい。これにより、十分な抗菌性を得ることができる。抗菌剤の含有量が少なすぎると、十分な抗菌性を得るのが困難になる。一方、抗菌剤の含有量が多すぎると、耐衝撃性が低下する傾向を示す。
【００８４】
このように、本発明の塩化ビニル樹脂組成物は、主材としてのポリ塩化ビニル系樹脂と、補強剤と、安定剤と、滑材と、無機担持体に銀を担持させた複数の粒子を含む抗菌剤と、を含み、粒子の平均粒径は、３μｍ以下であることを特徴とする。
【００８５】
抗菌剤の粒子の平均粒径を３μｍ以下とすることにより、成形体（シート材１）に衝撃が加わった際に、当該粒子に応力が集中するのを緩和することができるとともに、抗菌剤の含有量を十分に高めることができる。これにより、十分な強度と高い抗菌性とを両立することができる。
【００８６】
抗菌剤の粒子の平均粒径が３μｍよりも大きかった場合、成形体（シート材１）に衝撃が加わった際に、当該粒子に応力が集中し易くなり、耐衝撃性が低下する。さらに、抗菌剤の含有量を低くする必要があり、十分な抗菌性が得られない。
【００８７】
なお、抗菌剤が、無機担持体に銀を担持させた複数の粒子を含むものであるため、無機担持体の粒径を調節することにより、抗菌剤の粒径を容易に調節することができる。
【００８８】
また、抗菌剤が、無機担持体に銀を担持させた複数の粒子を含むものであるため、成形時に塩化ビニル樹脂が熱分解によって炭化してしまうのを防止することができる。よって、外観が悪化するのを防止することができ、審美性に優れる。
【００８９】
以上より、本発明の塩化ビニル樹脂組成物は、成形性、抗菌性および耐衝撃性に優れる。
【００９０】
以上、本発明の塩化ビニル樹脂組成物および成形体について説明したが、本発明は、これに限定されるものではなく、塩化ビニル樹脂組成物には、任意の構成物が付加されていてもよい。
【実施例】
【００９１】
以下、実施例に基づいて本発明をより具体的に説明する。
１．塩化ビニル樹脂組成物の検討
１−１．塩化ビニル樹脂組成物の形成
［実施例１］
［１］まず、１００重量部のポリ塩化ビニル樹脂（重合度８００）と、補強剤として、１５．０重量部のアクリル系ポリマー（分子量３００万、メチルメタクリレート−ブチルアクリレート共重合体）と、安定剤として、３．０重量部のジブチルスズマレイン酸塩と、滑材として、０．５重量部の酸化ポリエチレン１（重量平均分子量１２００、酸価１５ｍｇＫＯＨ／ｇ、滴点１０１℃、密度０．９３ｇ／ｃｍ３、低密度ポリエチレンポリマーの酸化物）と、滑材として、１．０重量部のエチレン酢酸ビニル共重合体と、滑材として、０．２重量部のメタクリル酸アルキル−アクリル酸アルキル共重合体と、滑材として、０．５重量部のステアリン酸と、滑材として、１．５重量部の脂肪族モノカルボン酸カルシウム塩と、顔料として、３．０重量部の酸化チタン（堺化学社製、「Ｒ−４２」）と、０．２重量部の抗菌剤（東亞合成社製「ノバロンＡＧ１１００」）とを攪拌・混合することにより塩化ビニル樹脂組成物形成用材料を準備した。
【００９２】
抗菌剤は、リン酸ジルコニウムで構成された無機担持体に銀イオンが担持されたものである。
また、抗菌剤の粒子の平均粒径は、１．０μｍであった。
【００９３】
［２］次に、調製された塩化ビニル樹脂組成物形成用材料を、図１に示す製造装置１０が備える押出機２００に収納し、押出、溶融または軟化状態とされたシートを得た。そして、溶融または軟化状態とされたシートをローラー３０１〜３０３に掛け回し、挾持することで、平坦化し、冷却部４００にて冷却する。そして、切断部５００によって所定長さで切断することにより、塩化ビニル樹脂組成物からなるシート材（成形体）を得た。
【００９４】
［実施例２〜４、比較例１〜１４］
前記工程［１］において、安定剤、滑材、抗菌剤の種類、配合量および粒径を表１に示すように変更したこと以外は前記実施例１と同様にして、実施例２〜４、比較例１〜１４のシート材（成形体）を得た。
【００９５】
１−２．評価
各実施例および各比較例の塩化ビニル樹脂組成物を、以下の方法で評価した。
【００９６】
＜分解性（炭化性）（審美性）＞
目視により、押出機から出てきた樹脂が炭化しているか否かを観察した。
【００９７】
◎：１２０分以上分解なし
〇：３０分から１２０分未満で分解発生
×：３０分未満で分解発生
【００９８】
＜抗菌性＞
ＪＩＳ−Ｚ２８０１：２０１０に基づく抗菌性試験法に従い、以下の基準に従い評価した。
【００９９】
◎：抗菌活性値が４以上である。
○：抗菌活性値が２以上４未満である。
×：抗菌活性値が２未満である（抗菌性なし）。
【０１００】
＜耐衝撃性＞
ＡＳＴＭ  Ｄ２５６に規定されたアイゾット衝撃試験に準拠して、シート材（成形体）を破壊するのに要したエネルギーを測定し、以下の基準に従い評価した。
【０１０１】
◎：  ７００Ｊ／ｍ以上である。
○：  ５００Ｊ／ｍ以上、７００Ｊ／ｍ未満である。
×：  ５００Ｊ／ｍ未満である。
【０１０２】
以上のようにして得られた各実施例および各比較例の塩化ビニル樹脂組成物（シート材）における評価結果を、それぞれ、下記の表１に示す。
【０１０３】
【表１】
2019178301.tif 000003
【０１０４】
表１に示したように、各実施例における塩化ビニル樹脂組成物（シート材）では、各比較例以上に審美性、抗菌性および耐衝撃性に優れ、満足のいく結果となった。
【符号の説明】
【０１０５】
１            シート材（成形体）
１０          製造装置
１００        供給部
２００        押出機
３００        成形部
３０１        ローラー
３０２        ローラー
３０３        ローラー
４００        冷却部
４０１        ローラー
５００        切断部
５０１        刃部
【図１】
2019178301.tif 000004
【図２】
2019178301.tif 000005